(57)【要約】【課題】数百ＭＨｚ〜十数ＧＨｚの周波数領域で使用する、簡易な構成の高周波バンドパスフィルタを提供する。【解決手段】Ｆｅ−Ｃｒ−Ａｌ合金のような軟磁性金属の平均粒子径が１５μｍ以下の微粉末を、液晶ポリマーのような合成樹脂のマトリクス中に分散させてシート状に成形してなるシート（１）の表面に、導体のストリップからなり、直列方向に走る入力信号ライン（２）および出力信号ライン（３）を、間隙を置いて配置し、両ラインの相対向する端部をキャパシタンス手段を介して接続し、上記シートの裏面にＧＮＤライン（４）を設けた構成。キャパシタンス手段は、チップコンデンサ（５）を用いてもよいし、絶縁体のフィルム（６）を介して別の導体のストリップからなる中間ライン（７）を、入力信号ライン（２）および出力信号ライン（３）の上にまたがって重なり合うように設けて、静電容量を生じさせて構成してもよい。【選択図】    図１
2004222086.tif 000002
【特許請求の範囲】
【請求項１】
軟磁性金属の粉末をシート状のポリマー・マトリクス中に分散させてなるシートの表面に、導体のストリップからなり、直列方向に走る入力信号ラインおよび出力信号ラインを間隙を置いて配置し、両ラインの相対向する端部をキャパシタンス手段を介して接続し、上記シートの裏面にＧＮＤラインを設けた構成を有することを特徴とするＧＨｚ帯用バンドパスフィルタ。
【請求項２】
軟磁性金属の粉末をシート状のポリマー・マトリクス中に分散させてなるシート（１）の表面に、導体のストリップからなり、直列方向に走る入力信号ライン（２）および出力信号ライン（３）を間隙を置いて配置し、両ラインの相対向する端部を、キャパシタンス手段を介して接続し、上記シートの裏面にＧＮＤライン（４）を設けた構成を有する高周波バンドパスフィルタであって、キャパシタンス手段としてチップコンデンサ（５）を使用し、その静電容量の値を選択するとともに、入力信号ライン（２）および出力信号ライン（３）の、線路の長さ、幅、厚さおよび形状等によって決定されるインピーダンスを選択し、かつ、上記シートを構成する軟磁性金属粉末の粒子形状およびマトリクス中の充填率、ならびにシートの形状および厚さ等の条件を組み合わせることにより通過帯域を決定したことを特徴とする請求項１のＧＨｚ帯用バンドパスフィルタ。
【請求項３】
軟磁性金属の粉末をシート状のポリマー・マトリクス中に分散させてなるシート（１）の表面に、導体のストリップからなり、直列方向に走る入力信号ライン（２）および出力信号ライン（３）を間隙を置いて配置し、両ラインの相対向する端部を、キャパシタンス手段を介して接続し、上記シートの裏面にＧＮＤライン（４）を設けた構成を有する高周波バンドパスフィルタであって、キャパシタンス手段を、入力信号ライン（２）および出力信号ライン（３）の上に、絶縁体のフィルム（６）を介して、いまひとつの導体のストリップからなる中間ライン（７）を、入力信号ラインおよび出力信号ラインの両方にまたがって重なり合うように設けて、入力信号ラインと中間ラインとの間、および出力信号ラインと中間ラインとの間で、それぞれ静電容量を生じさせることにより構成し、それら静電容量の値を選択するとともに、入力信号ライン（２）および出力信号ライン（３）の、線路の長さ、幅、厚さおよび形状等によって決定されるインピーダンスを選択し、かつ、上記シートを構成する軟磁性金属粉末の粒子形状およびマトリクス中の充填率、ならびにシートの形状および厚さ等の条件を組み合わせることにより通過帯域を決定したことを特徴とする請求項１のＧＨｚ帯用バンドパスフィルタ。
【請求項４】
入力信号ライン（２）と中間ライン（７）とが重なり合う部分（８）の面積（同一幅の場合は長さ）、および出力信号ライン（３）と中間ライン（７）とが重なり合う部分（９）の面積（同一幅の場合は長さ）を選択してそれぞれが形成するコンデンサの静電容量の値を調節し、それによってバンドパスフィルタ特性および（または）ノッチフィルタ特性を決定したことを特徴とする請求項２または３のＧＨｚ帯用バンドパスフィルタ。
【請求項５】
軟磁性金属の粉末として、センダスト、Ｆｅ、Ｆｅ−Ｓｉ合金、Ｆｅ−Ｎｉ合金、Ｆｅ−Ｃｏ合金、Ｆｅ−Ｃｒ合金、Ｆｅ−Ｃｒ−Ａｌ合金およびＦｅ−Ｃｒ−Ｓｉ合金から選んだ金属の、平均粒子径が３０μｍ以下の粉末を使用したことを特徴とする請求項１ないし４のいずれかのＧＨｚ帯用バンドパスフィルタ。
【請求項６】
前記シート（１）が、マトリクスとなる合成樹脂として、ナイロン、ポリフェニレンサルファイド、エポキシ樹脂および液晶ポリマー（ＬＣＰ）から選んだものを使用し、軟磁性金属の粉末との混合物を射出成形することにより所定の長さのシート状に成形したものであることを特徴とする請求項１ないし４のいずれかのＧＨｚ帯用バンドパスフィルタ。
【請求項７】
前記シート（１）が、硬化性のポリマー液中に軟磁性体粉末を分散させたのち、ポリマー液を硬化させることにより形成されたものであることを特徴とする請求項１ないし４のいずれかのＧＨｚ帯用バンドパスフィルタ。
【請求項８】
信号ラインの形成を、フレキシブル基板のエッチング、導電性インキのパターン印刷、金属のメッキまたはスパッタリングにより行なったことを特徴とする請求項１ないし４のいずれかのＧＨｚ帯用バンドパスフィルタ。
【発明の詳細な説明】
【０００１】
【発明の属する技術分野】
本発明は、数百ＭＨｚ〜十数ＧＨｚの周波数領域で使用するＧＨｚ帯用バンドパスフィルタに関する。
【０００２】
【従来の技術】
今日、身近にある無線通信手段には、数百ＭＨｚ〜十数ＧＨｚの周波数領域の電波が好んで使用されている。たとえば、携帯電話には８００ＭＨｚ（０．８ＧＨｚ）帯または１．５ＧＨｚ帯、ＰＨＳには１．９ＧＨｚ帯、高速道路のＥＴＣ（料金自動収受）装置には５．８ＧＨｚ帯、無線ＰＡＮには２．４ＧＨｚ帯または５．２ＧＨｚ帯、そしてＤＳＲＣ（狭域通信）には５．８ＧＨｚ帯というような帯域配分である。
【０００３】
これら周波数領域の電波は、いずれも自動車の運行に関連して利用されるか、またはその可能性が高いものであるから、同一のアンテナで受信し、デジタル処理をしてひとまとめに利用しようということが企てられている。そのような場合も、またそれぞれの周波数帯域の電波を単独に使用する場合も、高調波や反射波がもたらすノイズをカットしてデータを処理するためには、それぞれの帯域における所定の帯域幅の信号だけを通過させ、それ以外の信号をカットするバンドパスフィルタが必要である。
【０００４】
出願人は、軟磁性物質の粉末をゴムまたはプラスチックのマトリクス中に分散させた電磁波シールド材を種々開発し、実用に供している。発明者は、この電磁波吸収シールド材を利用したローパス（ハイカット）フィルタを発明し、すでに開示した（特開２００２−１７１１０４）。そのフィルタはチップ型であって、長方形の誘電体の表面に密着した状態で、導体からなる１本の信号ラインと少なくとも１本のＧＮＤラインとが、ひとつの表面上に、または表裏に平行して走る構造を有し、その誘電体として、軟磁性物質の粉末を合成樹脂のマトリクス中に分散させてなる電磁波吸収体を使用したことを特徴とする。実施例の製品は、１ＧＨｚ以上の高周波に対して、−５ｄＢの挿入ロスを示す。
【０００５】
【発明が解決しようとする課題】
本発明の目的は、出願人が開示した上記のローパスフィルタに関する知見を利用して、数百ＭＨｚ〜十数ＧＨｚの周波数領域で使用するＧＨｚ帯用バンドパスフィルタを提供することにある。
【０００６】
【課題を解決するための手段】
上記の目的を達成する本発明のＧＨｚ帯用バンドパスフィルタは、原理的にいえば、軟磁性金属の粉末をシート状のポリマー・マトリクス中に分散させてなるシートの表面に、導体のストリップからなり、直列方向に走る入力信号ラインおよび出力信号ラインを間隙を置いて配置し、両ラインの相対向する端部をキャパシタンス手段を介して接続し、上記シートの裏面にＧＮＤラインを設けた構成を有することを特徴とする。
【０００７】
【発明の実施形態】
本発明に従うＧＨｚ帯用バンドパスフィルタの、ひとつの具体的な態様は、図１に示すように、軟磁性金属の粉末をシート状のポリマー・マトリクス中に分散させてなるシート（１）の表面に、導体のストリップからなり、直列方向に走る入力信号ライン（２）および出力信号ライン（３）を間隙を置いて配置し、両ラインの相対向する端部を、キャパシタンス手段を介して接続し、上記シートの裏面にＧＮＤライン（４）を設けた構成を有する高周波バンドパスフィルタであって、キャパシタンス手段としてチップコンデンサ（５）を使用し、その静電容量の値を選択するとともに、入力信号ライン（２）および出力信号ライン（３）の、線路の長さ、幅、厚さおよび形状等によって決定されるインピーダンスを選択し、かつ、上記シートを構成する軟磁性金属粉末の粒子形状およびマトリクス中の充填率、ならびにシートの形状および厚さ等の条件を組み合わせることにより通過帯域を決定したことを特徴とするバンドパスフィルタである。
【０００８】
いまひとつの具体的な態様は、図２に示すように、軟磁性金属の粉末をシート状のポリマー・マトリクス中に分散させてなるシート（１）の表面に、導体のストリップからなり、直列方向に走る入力信号ライン（２）および出力信号ライン（３）を間隙を置いて配置し、両ラインの相対向する端部を、キャパシタンス手段を介して接続し、上記シート（１）の裏面にＧＮＤライン（４）を設けた構成を有する高周波バンドパスフィルタであって、キャパシタンス手段を、入力信号ライン（２）および出力信号ライン（３）の上に、絶縁体のフィルム（６）を介して、いまひとつの導体のストリップからなる中間ライン（７）を、入力信号ラインおよび出力信号ラインの両方にまたがって重なり合うように設けて、入力信号ラインと中間ラインとの間、および出力信号ラインと中間ラインとの間で、それぞれ静電容量を生じさせることにより構成し、それら静電容量の値を選択するとともに、入力信号ライン（２）および出力信号ライン（３）の、線路の長さ、幅、厚さおよび形状等によって決定されるインピーダンスを選択し、かつ、上記シートを構成する軟磁性金属粉末の粒子形状およびマトリクス中の充填率、ならびにシートの形状および厚さ等の条件を組み合わせることにより通過帯域を決定したことを特徴とする請求項１のＧＨｚ帯用バンドパスフィルタである。
【０００９】
本発明のＧＨｚ帯用バンドパスフィルタの、図２に例示した態様においては、入力信号ライン（２）と中間ライン（７）とが重なり合う部分（８）の長さ、および出力信号ライン（３）と中間ライン（７）とが重なり合う部分（９）の長さを選択することにより、それぞれが形成するコンデンサの静電容量の値を調節することができる。コンデンサの静電容量は、いうまでもなく、重なり合う部分の面積と相互の距離によって定まるところ、図２において重なり合う部分は幅が同一であるから、面積は長さによって決定される。
【００１０】
ここで、中間ラインと入力・出力信号ラインとの間の距離は、絶縁体のフィルム（６）の厚さにより定まるから、一定の厚さを前提にすれば、結局、静電容量を左右するものは重なり合う部分の面積である。重なり合う部分の面積はまた、導体のストリップである入力・出力信号ラインと中間ラインとが、一定の同じ幅を有する場合には、もっぱらその重なり合う長さによって定まることも、容易に理解されよう。重なり合う部分の面積が同一であれば、静電容量は絶縁体の厚さにより決定されることも当然であり、絶縁体の厚さの調節によるバンドパス特性の変更が可能であることも、同様に自明であろう。
【００１１】
二つの重なり合う部分（８および９）の面積は、実質上同一にして、二つのコンデンサの静電容量を同一にしてもよいし、異なる広さにして、二つのコンデンサの静電容量を異ならせてもよい。後記する実施例にみるとおり、静電容量の値の選択と、入力信号ラインおよび出力信号ラインのインピーダンスの選択とを組み合わせることにより、通過帯域、さらにはノッチフィルタ特性が決定される。
【００１２】
本発明の高周波バンドパスフィルタは、前述したところからも理解されるように、ハイカットを、軟磁性金属の粉末をシート状の合成樹脂マトリクス中に分散させてなるシートが行ない、ローカットを、キャパシタンス手段が行なう。パスさせる帯域は、それらの合成されたものとなるから、設計は、それぞれについて行なう。また、前述の絶縁物を隔てて重なり合う導体の長さを調節することにより、ノッチフィルタの通過減衰量が最大となるノッチ周波数をコントロールすることができる。
【００１３】
シート（１）によるハイカット特性は、主として合成樹脂マトリクス中に分散させた軟磁性金属の粉末の粒径と、マトリクス中の充填率とにより決定される。
【００１４】
軟磁性金属の粉末としては、センダスト、Ｆｅ、Ｆｅ−Ｓｉ合金、Ｆｅ−Ｎｉ合金、Ｆｅ−Ｃｏ合金、Ｆｅ−Ｃｒ合金、Ｆｅ−Ｃｒ−Ａｌ合金、およびＦｅ−Ｃｒ−Ｓｉ合金から選んだ金属の、平均粒子径が３０μｍ以下の粉末をえらぶとよい。平均粒子径が３０μｍより大きい粉末は、シートが高い透磁率を示さないから、ハイカット特性を得る上で不利である。このような平均粒子径を有する金属粉末は、アトマイズ法と、それに続く分級により製造することができる。
【００１５】
上記の磁性損失シートのマトリクスとなる合成樹脂としては、ナイロン、ポリフェニレンサルファイド、エポキシ樹脂および液晶ポリマー（ＬＣＰ）から選んだものが好適である。そのほか、射出成形や押出成形により成形できる広い範囲の、熱可塑性または熱硬化性の合成樹脂が使用できる。その例を挙げれば、ナイロン、ポリエチレン、ポリプレピレン、フェノール樹脂などである。シート状体の形成は、上記の軟磁性金属の粉末と合成樹脂との混練物を射出成形し、所定の長さのシート状体とする方法が有利である。
【００１６】
別法としては、硬化性の液状ポリマー中に軟磁性体粉末を分散させたのち、ポリマー液を硬化させることにより、前記のシートを形成することもできる。
【００１７】
前述のように、本発明の高周波バンドパスフィルタのハイカット特性は、シートの透磁率および誘電率が定めるものであり、その特性を左右するものは、分散した軟磁性金属の粉末の粒径と充填率、それにシートの厚さである。一般的にいって、同じ充填率においては、粒径が小さい方が、カットする周波数がより高い側にあり、同じ粒径であれば、充填率が高い方が、より低い周波数をカットする傾向がある。充填率は、使用すべきシートの厚さを左右する因子でもある。
【００１８】
シートの厚さは、薄くなるほど、カットされる周波数が高い側に移る。そのほかの因子としては、軟磁性金属の粉末の扁平度が挙げられるが、高周波側では、扁平な粉末はあまり適切でない。ハイカットの行われる周波数に関しては、信号ラインの長さも影響を与えることがわかった。すなわち、ラインがより短いものほど、カットされる周波数は高い側にある。本発明の実施に当たっては、以上に述べたような諸因子を勘案して、ＧＨｚ帯用バンドパスフィルタの設計に当たるべきである。
【００１９】
ハイカット特性は各因子の量的なものを数式化して表すことが困難で、経験的に定めなければならない場合が多いが、後記する実施例を参照して、必要により若干の実験を補うことにより、当業者は、実現しようとする高周波バンドパスフィルタのハイカット特性を任意にコントロールすることが可能なはずである。いずれにしても、軟磁性金属の粉末を含有するシートを利用したローパスフィルタは、図３に示すような周波数特性を有する。
【００２０】
本発明の高周波バンドパスフィルタの入力・出力信号ラインを形成するには、フレキシブル基板のエッチング（パターニング）、導電性インキのパターン印刷、金属のメッキまたはスパッタリングなど、さまざまな手法が採用できる。中間ラインを設ける場合も、同様である。もちろん、入力・出力信号ラインの形成と中間ラインの形成とを、異なる手法により行なうことは支障ない。信号ラインの厚さは、回路に許容される抵抗値や、回路の信頼性なども考慮して定めなければならず、製造作業の容易さの点で、数十μｍの厚さの箔を使用することもあり得るが、性能上は数μｍあれば足りる。それゆえ、同一規格のものを大量に製造する段階に至れば、量産に適した製造法を選択し、その製造法にとって有利な厚さを決定すればよい。
【００２１】
ＧＨｚ帯用バンドパスフィルタのコンデンサとして図１に示したものは、チップ型積層セラミックコンデンサである。さまざまな容量や耐圧の既製品が市販されているから、任意に選択使用することができる。コンデンサを含む回路のローカット特性は、ハイカット特性にくらべて、数式化が容易である。いま、本発明の高周波バンドパスフィルタにおけるローカット成分の等価回路として図４を考えると、減衰Ａ（ω）を表す式は下記の式１のとおりとなり、これは図５に示す形の曲線である。
［式１］
Ａ（ω）＝Ｖｏｕｔ／Ｖｉｎ＝Ｒ／｛（１／ｊωＣ）＋Ｒ｝＝ｊωＲＣ／（１＋ｊωＲＣ）
【００２２】
いま、−３ｄＢの減衰、すなわち２０ｌｏｇ１０｛Ａ（ω）｝＝−３ｄＢを得ようとすると、Ａ（ω）＝√（１／２）となり、上記の式から、
ωＲＣ＝２πｆｃＲＣ＝１
を得る。ｆｃ＝１ＧＨｚ（１０００ＭＨｚ）、Ｒ＝５０Ω
とすると、Ｃ≒３ｐＦとなる。
【００２３】
図２に示した態様、すなわち中間ラインを有するＧＨｚ帯用高周波バンドパスフィルタは、前述のように、中間ライン（７）と入力信号ライン（２）との重ね合わせの長さ、および中間ライン（７）と出力信号ライン（３）との重ね合わせの長さにより、特性が左右され、特定の周波数において減衰の度合いが大きくなり、ノッチフィルタとしての性能を示す。発明者は、後記する実施例にみるとおり、ノッチ周波数ｆ（ＧＨｚ）にラインの重ね合わせ長さＬ（ｍｍ）がどのように影響するかを調べて、関係式を導き出した。それら実施例を参考にし、必要により多少の実験を加えれば、所望の周波数特性をもったＧＨｚ帯用バンドパス・ノッチ−フィルタを実現することができるであろう。
【００２４】
【実施例１】
軟磁性金属の粉末として、Ｆｅの粉末であって、平均粒径が１．６μｍのものを使用した。マトリクス材料としては、液晶ポリマーを選んだ。粉末の充填率が容積にして１０％となるように配合して混練し、ダイスから押し出して、厚さ１ｍｍのシート（１）を得た。その裏面に圧延銅箔（厚さ３５μｍ）を接着して、ＧＮＤライン（４）となるライニングを設け、全体を幅２０ｍｍ、長さ５０ｍｍの短冊状に切断した。一方、表面には、同じ圧延銅箔の幅２．０ｍｍ、長さ２４ｍｍのリボンを２本、それぞれ両端から中央に向かって配置して接着し、入力信号ライン（２）および出力信号ライン（３）とした。中央の間隙部にまたがって、チップコンデンサ（５）（チップ型積層セラミックタイプ、松下電器製）を導電性接着材で接着させることにより、図１に示した構成のＧＨｚ帯用バンドパスフィルタを製作した。
【００２５】
この高周波バンドパスフィルタを対象に、「ネットワークアナライザー」（日本ＨＰ社製）を使用して、０．１ＧＨｚ（１００ＭＨｚ）から１０ＧＨｚに至る周波数領域で挿入ロスを測定し、図６のグラフを得た。このグラフによれば、製作した高周波バンドパスフィルタは、１ＧＨｚ以下および３．３ＧＨｚを超える信号に対して−３ｄＢ以上の減衰を与えるから、ほぼ１〜３ＧＨｚの帯域を通過させることを目的とする高周波バンドパスフィルタとして有用である。
【００２６】
【実施例２】
実施例１で製造した銅箔ライニングすなわちＧＮＤライン（４）付きの、幅２０ｍｍ、長さ５０ｍｍのシートを、安定のために、厚さ５ｍｍのリン青銅板上に接着して固定した。その長手方向ほぼ中心に、フレキシブル基板（絶縁体である厚さ２５μｍのポリイミドフィルム＋厚さ３５μｍの銅箔）からエッチングして得た基板を貼り付け、厚さ３５μｍ×幅１．５ｍｍの銅のリボンが２本、それらの両端が１．０ｍｍの距離を保って存在するようにして、入力信号ライン（２）と出力信号ライン（３）とを形成した。その上に、絶縁体（６）となる厚さ２５μｍのポリイミドテープの両面に粘着剤を適用した両面接着テープを貼り、さらに幅１．５ｍｍの銅箔製の中間ライン（７）を接着して、図２に示した態様のＧＨｚ帯域用バンドパスフィルタを製造した。
【００２７】
中間ライン（７）は、上記１．０ｍｍの間隙を挟んで両側に均等の長さに、すなわち、中間ラインと入力信号ラインとの間の静電容量と、中間ラインと出力信号ラインとの間の静電容量とが等しくなるようにし、その重ね合わせの片側の長さを、１２．５ｍｍから２．５ｍｍ刻みに変化させ、４５ｍｍまで増加させたものを用意した。
【００２８】
試作したＧＨｚ帯域用バンドパスフィルタについて、０．１〜１０ＧＨｚの範囲にわたり、透過率Ｓ２１（ｄＢ）を測定した。そのグラフにおいて、透過係数の、低い周波数側から数えてピークが落ち目になる最初の位置（以下「第一周波数」という）の、周波数および透過係数と片側重ね長さとの関係をプロットして、図７に示すグラフを得た。ライン全体の重ね長さは、片側の重ね長さ×２であり、このライン重ね長さと第一周波数との関係をプロットして、図８に示すグラフを得た。このグラフから、前述のノッチ周波数ｆ（ＧＨｚ）とライン重ね長さＬ（ｍｍ）との関係式として、つぎの式２を得た。
［式２］
ｆ（ＧＨｚ）＝７５×１／ｋ・Ｌ（ｍｍ）
（ここでｋは、シートの金属粉末充填率、粒径、材質等で、厳密には、複素比透磁率および複素比誘電率で定まる係数。この実施例のシートでは、ｋ＝０．３５４である。）
【００２９】
試作バンドパスフィルタのうち、重ね長さが１０ｍｍ、３０ｍｍ、５０ｍｍ、７０ｍｍおよび９０ｍｍのものについて透過係数の周波数特性をグラフにすると、図９に示すとおりであって、重ね長さに応じて、それぞれ表１に示す周波数において減衰が著しくなる、ノッチ効果が認められた。
【００３０】
表  １
2004222086.tif 000003
【００３１】
【実施例３】
実施例２において、中間ライン（７）が入力信号ライン（２）と重なりあう長さを４ｍｍと一定にし、一方、中間ライン（７）が出力信号ライン（３）と重なりあう長さを、１５ｍｍから５ｍｍ刻みに変化させ、８５ｍｍまで増加させたものを用意した。
【００３２】
ここでも、試作したＧＨｚ帯域用バンドパスフィルタについて、０．１〜１０ＧＨｚの範囲にわたり、透過係数Ｓ２１（ｄＢ）を測定した。そのグラフにおける第一周波数と透過係数との関係をプロットして、図１０に示すグラフを得た。試作バンドパスフィルタのうち、片側重ね長さが１０ｍｍ、３０ｍｍ、５０ｍｍ、７０ｍｍおよび８５ｍｍのものについて透過係数の周波数特性をグラフにすると、図１１に示すとおりであって、変化させた片側の長さに応じて、それぞれ表２に示す周波数において減衰が著しくなる、ノッチ効果が認められた。
【００３３】
表  ２
2004222086.tif 000004
【００３４】
【発明の効果】
本発明により、軟磁性金属の粉末をシート状の合成樹脂マトリクス中に分散させてなるシートを基材とし、その表面に「入力信号ライン−キャパシタンス手段−出力信号ライン」を設け、裏面にＧＮＤラインを設けるという簡単な構成により、数百ＭＨｚから十数ＧＨｚの周波数領域において所望の帯域の信号を通過させ、それ以外の高周波信号をカットする高周波バンドパスフィルタが得られる。
【００３５】
キャパシタンス手段として、本発明のひとつの態様を実施するには、市販のコンデンサから適切なものが選択可能であるから、本発明のＧＨｚ帯用バンドパスフィルタは、きわめて容易に、かつ低いコストで量産することができる。
【００３６】
一方、キャパシタンス手段として本発明の別の態様を採用した場合は、コンデンサに代えて、入力・出力信号ラインにまたがって重なり合う中間ラインを採用し、その重なり具合を選択することによって、上記のバンドパス性能に加えて、特定の周波数を減衰させるノッチ効果を得ることができる。従来、ワイドバンドなバンドパスフィルタやノッチフィルタは、さまざまなローパス回路やハイパス回路を多段に組み合わせることによって構成したり、パルス信号をなまらせることで回路的に解決したりするほかなかったが、本発明により、簡単な回路で所望のノッチフィルタを実現することができる。
【００３７】
したがって本発明のＧＨｚ帯用の高周波バンドパスフィルタは、携帯電話や、カーナビおよびＥＴＣを含めて、前記した自動車関連の通信装置の統合に寄与するほか、さまざまな分野で、たとえばＵＷＢ伝送用にも、有用な装置になることが期待される。
【図面の簡単な説明】
【図１】本発明による高周波バンドパスフィルタのひとつの態様を示す図であって、Ａは平面図、ＢはＡの縦断面図。
【図２】本発明の高周波バンドパスフィルタのいまひとつの態様を示す図であって、Ａは平面図、ＢはＡの縦断面図。
【図３】軟磁性金属の粉末をポリマー・マトリクス中に分散させてなるシートを利用した、ローパスフィルタの周波数特性を示すグラフ。
【図４】コンデンサを使用したハイパスフィルタの等価回路を示す図。
【図５】図４の回路が信号に与える減衰の周波数特性を示すグラフ。
【図６】本発明の実施例１で製造した高周波バンドパスフィルタについて測定した透過係数の周波数特性。
【図７】本発明の実施例２で製造した高周波バンドパスフィルタについて測定して得たデータにもとづく、第一周波数と透過係数との関係を示すグラフ。
【図８】本発明の実施例２において、ライン重ね長さと第一周波数との関係式を導き出したグラフ。
【図９】本発明の実施例２で製造した高周波バンドパスフィルタについて測定した、透過係数の周波数特性を示すグラフ。
【図１０】本発明の実施例３で製造した高周波バンドパスフィルタについて測定して得たデータにもとづく、第一周波数と透過係数との関係を示す、図７と同様なグラフ。
【図１１】本発明の実施例３で製造した高周波バンドパスフィルタについて測定した、透過係数の周波数特性を示す、図９と同様なグラフ。
【符号の説明】
１  シート
２  入力信号ライン
３  出力信号ライン
４  ＧＮＤライン
５  チップコンデンサ
６  絶縁体のフィルム
７  中間ライン
８  入力信号ラインと中間ラインとが重なり合う部分
９  出力信号ラインと中間ラインとが重なり合う部分
【図１】
2004222086.tif 000005
【図２】
2004222086.tif 000006
【図３】
2004222086.tif 000007
【図４】
2004222086.tif 000008
【図５】
2004222086.tif 000009
【図６】
2004222086.tif 000010
【図７】
2004222086.tif 000011
【図８】
2004222086.tif 000012
【図９】
2004222086.tif 000013
【図１０】
2004222086.tif 000014
【図１１】
2004222086.tif 000015